(57)【特許請求の範囲】
【請求項１】
水素の存在下、炭素数が２１以上の炭化水素を含む原料油を、第１の触媒及び第２の触媒にこの順で接触させる工程を有し、
前記第１の触媒が、１０員環一次元状細孔構造を有するゼオライト、及びバインダーを含む担体と、該担体に担持された白金及び／又はパラジウムと、を含有し、触媒の単位質量当たりのミクロ細孔容積が０．０２〜０．１１ｃｃ／ｇである水素化異性化触媒であって、前記ゼオライトは、有機テンプレートを含有し１０員環一次元状細孔構造を有する有機テンプレート含有ゼオライトを、アンモニウムイオン及び／又はプロトンを含む溶液中でイオン交換して得られるイオン交換ゼオライトに由来するものであり、触媒に含有されるゼオライトの単位質量当りのミクロ細孔容積が０．０４〜０．１２ｃｃ／ｇであり、
前記第２の触媒が、１０員環一次元状細孔構造を有するゼオライトを含む担体と、該担体に担持された白金及び／又はパラジウムと、を有し、前記白金及び／又はパラジウムの総担持量が金属原子換算で担体１００質量部に対して０．０５〜０．４質量部である触媒であり、
前記第１の触媒の容積Ｖ１と前記第２の触媒の容積Ｖ２との比Ｖ１／Ｖ２が７０／３０〜９０／１０であることを特徴とする潤滑油基油の製造方法。
【請求項２】
水素の存在下、炭素数が２１以上の炭化水素を含む原料油を、第１の触媒及び第２の触媒にこの順で接触させる工程を有し、
前記第１の触媒が、有機テンプレートを含有し１０員環一次元状細孔構造を有する有機テンプレート含有ゼオライトを、アンモニウムイオン及び／又はプロトンを含む溶液中でイオン交換して得られるイオン交換ゼオライトと、バインダーと、が含まれる混合物を、Ｎ２雰囲気下、２５０〜３５０℃の温度で加熱して担体前駆体を得る第１工程と、前記担体前駆体に白金塩及び／又はパラジウム塩を含ませた触媒前駆体を、分子状酸素を含む雰囲気下、３５０〜４００℃の温度で焼成して、ゼオライトを含む担体に白金及び／又はパラジウムが担持された水素化異性化触媒を得る第２工程と、を備える水素化異性化触媒の製造方法に得られる水素化異性化触媒であり、
前記第２の触媒が、１０員環一次元状細孔構造を有するゼオライトを含む担体と、該担体に担持された白金及び／又はパラジウムと、を有し、前記白金及び／又はパラジウムの総担持量が金属原子換算で担体１００質量部に対して０．０５〜０．４質量部である触媒であり、
前記第１の触媒の容積Ｖ１と前記第２の触媒の容積Ｖ２との比Ｖ１／Ｖ２が７０／３０〜９０／１０であることを特徴とする潤滑油基油の製造方法。
【発明の詳細な説明】
【技術分野】
【０００１】
本発明は、潤滑油基油の製造方法に関する。
【背景技術】
【０００２】
石油製品のなかで、例えば潤滑油等は低温における流動性が重要視される製品である。そのため、これらの製品に用いられる基油は、低温流動性の低下の原因となるノルマルパラフィンや、わずかに分岐を有するイソパラフィンなどのワックス成分が十分に除去されている又はワックス成分以外のものに転換されていることが望ましい。近年、フィッシャー・トロプシュ合成法により得られる炭化水素類（以下、「ＦＴ合成油」と略す。）が、硫黄化合物等の環境負荷物質を含まない点で、潤滑油を製造する際の原料油として注目を集めているが、この炭化水素類にも多くのワックス成分が含まれている。
【０００３】
炭化水素油中のワックス成分を非ワックス成分へと転換する脱蝋技術としては、例えば、炭化水素油を、水素存在下で、水素化−脱水素化能及び異性化能を有する所謂二元機能触媒に接触せしめ、炭化水素中のノルマルパラフィンをイソパラフィンに異性化する接触脱蝋が知られている（例えば、特許文献１を参照）。
【先行技術文献】
【特許文献】
【０００４】
【特許文献１】特表２００６−５０２２９７号公報
【発明の概要】
【発明が解決しようとする課題】
【０００５】
接触脱蝋する原料油が重質になると、生成油の流動点が所定値を満足した場合であっても曇り点が目標値を満足しない場合がある。このような現象は、例えばブライトストックなどの重質潤滑油基油の製造において問題となる。原因物質として微量の超長鎖炭化水素が考えられている。原因物質を除去する方法として溶剤脱蝋、遠心分離、吸着分離などの手段があるが、いずれも効率的な方法とはいえずコスト面から実用的ではない。
【０００６】
本発明は、流動点及び曇り点が十分に低い重質潤滑油基油を効率よく得ることが可能な潤滑油基油の製造方法を提供することを目的とする。
【課題を解決するための手段】
【０００７】
本発明の一側面は、水素の存在下、炭素数が２１以上の炭化水素を含む原料油を、第１の触媒及び第２の触媒にこの順で接触させる工程を有し、第１の触媒が、１０員環一次元状細孔構造を有するゼオライト、及びバインダーを含む担体と、該担体に担持された白金及び／又はパラジウムと、を含有し、触媒の単位質量当たりのミクロ細孔容積が０．０２〜０．１１ｃｃ／ｇである水素化異性化触媒であって、上記ゼオライトは、有機テンプレートを含有し１０員環一次元状細孔構造を有する有機テンプレート含有ゼオライトを、アンモニウムイオン及び／又はプロトンを含む溶液中でイオン交換して得られるイオン交換ゼオライトに由来するものであり、触媒に含有されるゼオライトの単位質量当りのミクロ細孔容積が０．０４〜０．１２ｃｃ／ｇであり、第２の触媒が、１０員環一次元状細孔構造を有するゼオライトを含む担体と、該担体に担持された白金及び／又はパラジウムと、を有し、前記白金及び／又はパラジウムの総担持量が金属原子換算で担体１００質量部に対して０．０５〜０．４質量部である触媒であり、第１の触媒の容積Ｖ１と第２の触媒の容積Ｖ２との比Ｖ１／Ｖ２が７０／３０〜９０／１０であることを特徴とする潤滑油基油の製造方法を提供する。
【０００８】
本明細書において、水素化異性化触媒の単位質量当たりのミクロ細孔容積は、窒素吸着測定と呼ばれる方法にて算出される。すなわち、触媒について、液体窒素温度（−１９６℃）で測定した窒素の物理吸着脱離等温線を解析、具体的には、液体窒素温度（−１９６℃）で測定した窒素の吸着等温線をｔ−ｐｌｏｔ法により解析することにより、触媒の単位質量当たりのミクロ細孔容積が算出される。また、触媒に含有されるゼオライトの単位質量当りのミクロ細孔容積についても、上記の窒素吸着測定により算出される。
【０００９】
本明細書においてミクロ細孔とは、国際純正・応用化学連合ＩＵＰＡＣ（InternationalUnion of Pure and Applied Chemistry)で定義されている「直径が２ｎｍ以下の細孔」を指す。
【００１０】
本発明の潤滑油基油の製造方法によれば、流動点及び曇り点が十分に低い重質潤滑油基油を効率よく得ることができる。
【００１１】
上記の効果が得られる理由を本発明者らは以下のとおり推察する。すなわち、第１の触媒及び第２の触媒に含有されるゼオライトが１０員環一次元状細孔構造を有することにより、曇り点を悪化させる原因物質と考えられるノルマル又は１分岐の超長鎖パラフィンを選択的に細孔内に吸着することができ、上記特定のミクロ細孔容積を有する第１の触媒により水素化異性化が効率よく行われ、且つ、水素化異性化後も残存する超長鎖パラフィンについては上記特定の活性金属を上記特定の割合で有する第２の触媒によって分解されることにより、潤滑油基油の収率は十分維持しつつ流動点及び曇り点の双方の改善が可能となったと考えられる。
【００１２】
また本発明の他の一側面は、水素の存在下、炭素数が２１以上の炭化水素を含む原料油を、第１の触媒及び第２の触媒にこの順で接触させる工程を有し、第１の触媒が、有機テンプレートを含有し１０員環一次元状細孔構造を有する有機テンプレート含有ゼオライトを、アンモニウムイオン及び／又はプロトンを含む溶液中でイオン交換して得られるイオン交換ゼオライトと、バインダーと、が含まれる混合物を、Ｎ２雰囲気下、２５０〜３５０℃の温度で加熱して担体前駆体を得る第１工程と、担体前駆体に白金塩及び／又はパラジウム塩を含ませた触媒前駆体を、分子状酸素を含む雰囲気下、３５０〜４００℃の温度で焼成して、ゼオライトを含む担体に白金及び／又はパラジウムが担持された水素化異性化触媒を得る第２工程とを備える水素化異性化触媒の製造方法に得られる水素化異性化触媒であり、第２の触媒が、１０員環一次元状細孔構造を有するゼオライトを含む担体と、該担体に担持された白金及び／又はパラジウムと、を有し、白金及び／又はパラジウムの総担持量が金属原子換算で担体１００質量部に対して０．０５〜０．４質量部である触媒であり、第１の触媒の容積Ｖ１と第２の触媒の容積Ｖ２との比Ｖ１／Ｖ２が７０／３０〜９０／１０であることを特徴とする潤滑油基油の製造方法を提供する。
【発明の効果】
【００１３】
本発明によれば、流動点及び曇り点が十分に低い重質潤滑油基油を効率よく得ることが可能な潤滑油基油の製造方法を提供することができる。
【図面の簡単な説明】
【００１４】
【図１】本発明に係る潤滑油基油の製造方法を実施する潤滑油基油製造装置の一例を示すフロー図である。
【図２】本発明に係る潤滑油基油の製造方法を実施する潤滑油基油製造装置の他の例を示すフロー図である。
【発明を実施するための形態】
【００１５】
以下、添付図面を参照しながら、本発明の好適な実施形態について詳細に説明する。なお、図面の説明において、同一または相当要素には同一の符号を付し、重複する説明は省略する。
【００１６】
図１は、本発明に係る潤滑油基油の製造方法を実施する潤滑油基油製造装置の一例を示すフロー図である。図１に示される潤滑油基油製造装置１００は、パラフィン系炭化水素を含む原料から、潤滑油基油として有用な成分を含有する炭化水素油を製造する装置である。
【００１７】
図１に示される炭化水素油製造装置１００は、パラフィン系炭化水素を含む原料（原料油）を水素化処理する反応塔１０と、反応塔１０から得られる生成油を所望の留分に分留するための第１蒸留塔１５及び第２蒸留塔２０とを備えている。そして、反応塔１０の塔頂部には原料油を反応塔１０に供給するための供給ラインＬ１が接続されており、さらにこのラインＬ１には水素が導入されるラインＬ２が接続されている。これらのラインを通じて反応塔１０に原料油及び水素が供給される。また、反応塔１０の底部と蒸留塔２０とが移送ラインＬ３で接続されており、反応塔１０から得られる生成油はこのラインＬ３を通じて第１蒸留塔１５に送られる。第１蒸留塔１５には、第１蒸留塔１５で分留されたナフサ留分、灯軽油留分及び潤滑油留分を取り出すためのラインＬ４、Ｌ５及びＬ６が接続されている。ラインＬ６は第２蒸留塔２０に接続され、潤滑油留分を第２蒸留塔２０に供給することができる。第２蒸留塔２０には、第２蒸留塔２０で分留された各種の潤滑油基油を取り出すためのラインＬ８、Ｌ９及びＬ１０が接続されている。
【００１８】
本実施形態においては、反応塔１０が、第１の触媒を含んでなる第１の触媒層１２、及び、第２の触媒を含んでなる高い第２の触媒層１４を塔頂部側からこの順で有している。
【００１９】
水素化処理に供されるパラフィン系炭化水素としては、その炭素数については特に制限はないが、例えば炭素数２１〜１００の炭化水素を含むものが挙げられる。本実施形態においては、炭素数が３０以上の炭化水素を含む原料油、好ましくは炭素数４０以上の炭化水素油を５０質量％以上含む原料油が水素化処理に供される。
【００２０】
上記の原料油は、ＦＴ合成油、減圧軽油、減圧軽油水素化分解塔底油、減圧残油溶剤脱瀝油を分留して得られる留分を用いることができる。
【００２１】
本実施形態の第１の触媒として、有機テンプレートを含有し１０員環一次元状細孔構造を有する有機テンプレート含有ゼオライトを、アンモニウムイオン及び／又はプロトンを含む溶液中でイオン交換して得られるイオン交換ゼオライトと、バインダーと、が含まれる混合物を、Ｎ２雰囲気下、２５０〜３５０℃の温度で加熱して担体前駆体を得る第１工程と、担体前駆体に白金塩及び／又はパラジウム塩を含ませた触媒前駆体を、分子状酸素を含む雰囲気下、３５０〜４００℃の温度で焼成して、ゼオライトを含む担体に白金及び／又はパラジウムが担持された水素化異性化触媒を得る第２工程とを備える水素化異性化触媒の製造方法によって得られる水素化異性化触媒を用いることができる。
【００２２】
本実施形態で用いられる有機テンプレート含有ゼオライトは、ノルマルパラフィンの水素化異性化反応における高い異性化活性と抑制された分解活性とを高水準で両立する観点から、１０員環からなる一次元状細孔構造を有する。このようなゼオライトとしては、ＡＥＬ、ＥＵＯ、ＦＥＲ、ＨＥＵ、ＭＥＬ、ＭＦＩ、ＮＥＳ、ＴＯＮ、ＭＴＴ、ＷＥＩ、＊ＭＲＥ及びＳＳＺ−３２などが挙げられる。なお、上記の各アルファベット三文字は、分類分けされたモレキュラーシーブ型ゼオライトの各構造に対して、国際ゼオライト協会構造委員会（Ｔｈｅ  Ｓｔｒｕｃｔｕｒｅ  Ｃｏｍｍｉｓｓｉｏｎ  ｏｆ  Ｔｈｅ  Ｉｎｔｅｒｎａｔｉｏｎａｌ  Ｚｅｏｌｉｔｅ  Ａｓｓｏｃｉａｔｉｏｎ）が与えている骨格構造コードを意味する。また、同一のトポロジーを有するゼオライトは包括的に同一のコードで呼称される。
【００２３】
上記有機テンプレート含有ゼオライトとしては、上記の１０員環一次元状細孔構造を有するゼオライトの中でも、高異性化活性及び低分解活性の点で、ＴＯＮ、ＭＴＴ構造を有するゼオライト、＊ＭＲＥ構造を有するゼオライトであるＺＳＭ−４８ゼオライト、及びＳＳＺ−３２ゼオライトが好ましい。ＴＯＮ構造を有するゼオライトとしては、ＺＳＭ−２２ゼオライトがより好ましく、また、ＭＴＴ構造を有するゼオライトとしては、ＺＳＭ−２３ゼオライトがより好ましい。
【００２４】
有機テンプレート含有ゼオライトは、シリカ源、アルミナ源及び上記所定の細孔構造を構築するために添加する有機テンプレートから、公知の方法によって水熱合成される。
【００２５】
有機テンプレートは、アミノ基、アンモニウム基等を有する有機化合物であり、合成するゼオライトの構造に応じて選択されるものであるが、アミン誘導体であることが好ましい。具体的には、アルキルアミン、アルキルジアミン、アルキルトリアミン、アルキルテトラミン、ピロリジン、ピペラジン、アミノピペラジン、アルキルペンタミン、アルキルヘキサミン及びそれらの誘導体からなる群より選択される少なくとも一種であることがより好ましい。
【００２６】
１０員環一次元状細孔構造を有する有機テンプレート含有ゼオライトを構成する珪素とアルミニウム元素とのモル比（［Ｓｉ］／［Ａｌ］）（以下、「Ｓｉ／Ａｌ比」という。）は、１０〜４００であることが好ましく、２０〜３５０であることがより好ましい。Ｓｉ／Ａｌ比が１０未満の場合には、ノルマルパラフィンの転換に対する活性は高くなるが、イソパラフィンへの異性化選択性が低下し、また反応温度の上昇に伴う分解反応の増加が急激となる傾向にあることから好ましくない。一方、Ｓｉ／Ａｌ比が４００を超える場合には、ノルマルパラフィンの転換に必要な触媒活性が得られにくくなり好ましくない。
【００２７】
合成され、好ましくは洗浄、乾燥された上記有機テンプレート含有ゼオライトは、対カチオンとして通常アルカリ金属カチオンを有し、また有機テンプレートが細孔構造内に包含される。本発明に係る水素化異性化触媒を製造する際に用いる有機テンプレートを含むゼオライトとは、このような、合成された状態のもの、すなわち、ゼオライト内に包含される有機テンプレートを除去するための焼成処理がなされていないものであることが好ましい。
【００２８】
上記有機テンプレート含有ゼオライトは、次に、アンモニウムイオン及び／又はプロトンを含む溶液中でイオン交換される。イオン交換処理により、有機テンプレート含有ゼオライト中に含まれる対カチオンは、アンモニウムイオン及び／又はプロトンに交換される。またそれと同時に、有機テンプレート含有ゼオライト中に包含される有機テンプレートの一部が除去される。
【００２９】
上記イオン交換処理に使用する溶液は、水を少なくとも５０容量％含有する溶媒を用いた溶液であることが好ましく、水溶液であることがより好ましい。また、アンモニウムイオンを溶液中に供給する化合物としては、塩化アンモニウム、硫酸アンモニウム、硝酸アンモニウム、リン酸アンモニウム、酢酸アンモニウム等の無機及び有機の各種のアンモニウム塩が挙げられる。一方、プロトンを溶液中に供給する化合物としては、通常、塩酸、硫酸、硝酸等の鉱酸が利用される。有機テンプレート含有ゼオライトをアンモニウムイオンの存在下でイオン交換することにより得られるイオン交換ゼオライト（ここでは、アンモニウム型ゼオライト）は、後の焼成の際にアンモニアを放出し、対カチオンがプロトンとなってブレンステッド酸点となる。イオン交換に用いるカチオン種としてはアンモニウムイオンが好ましい。溶液中に含まれるアンモニウムイオン及び／又はプロトンの含有量は、使用する有機テンプレート含有ゼオライトに含まれる対カチオン及び有機テンプレートの合計量に対して１０〜１０００当量となるように設定されることが好ましい。
【００３０】
上記イオン交換処理は、粉末状の有機テンプレート含有ゼオライト単体に対して行ってもよく、またイオン交換処理に先立って、有機テンプレート含有ゼオライトにバインダーである無機酸化物を配合し、成型を行い、得られる成型体に対して行ってもよい。但し、上記の成型体を焼成することなくイオン交換処理に供すると、当該成型体が崩壊、粉化する問題が生じやすくなることから、粉末状の有機テンプレート含有ゼオライトをイオン交換処理に供することが好ましい。
【００３１】
イオン交換処理は、定法、すなわち、アンモニウムイオン及び／又はプロトンを含む溶液、好ましくは水溶液に有機テンプレートを含むゼオライトを浸漬し、これを攪拌又は流動する方法によって行うことが好ましい。また、上記の撹拌又は流動は、イオン交換の効率を高めるために加熱下に行うことが好ましい。本発明においては、上記水溶液を加熱し、沸騰、還流下でイオン交換する方法が特に好ましい。
【００３２】
更に、イオン交換の効率を高める点から、溶液によってゼオライトをイオン交換する間に、溶液を一回又は二回以上新しいものに交換することが好ましく、溶液を一回又は二回新しいものに交換することがより好ましい。溶液を一回交換する場合、例えば、有機テンプレート含有ゼオライトをアンモニウムイオン及び／又はプロトンを含む溶液に浸漬し、これを１〜６時間加熱還流し、次いで、溶液を新しいもの交換した後、更に６〜１２時間加熱還流することにより、イオン交換効率を高めることが可能となる。
【００３３】
イオン交換処理により、ゼオライト中のアルカリ金属等の対カチオンのほぼ全てをアンモニウムイオン及び／又はプロトンに交換することが可能である。一方、ゼオライト内に包含される有機テンプレートについては、上記のイオン交換処理によりその一部が除去されるが、同処理を繰り返し行っても、その全てを除去することは一般に困難であり、その一部がゼオライト内部に残留する。
【００３４】
本実施形態では、イオン交換ゼオライトとバインダーとが含まれる混合物を窒素雰囲気下、２５０〜３５０℃の温度で加熱して担体前駆体を得る。
【００３５】
イオン交換ゼオライトとバインダーとが含まれる混合物は、上記の方法にて得られたイオン交換ゼオライトに、バインダーである無機酸化物を配合し、得られる組成物を成型したものが好ましい。無機酸化物をイオン交換ゼオライトに配合する目的は、成型体の焼成によって得られる担体（特には、粒子状の担体）の機械的強度を、実用に耐えられる程度に向上することにあるが、本発明者は、無機酸化物種の選択が水素化異性化触媒の異性化選択性に影響を与えることを見出している。このような観点から、上記無機酸化物として、アルミナ、シリカ、チタニア、ボリア、ジルコニア、マグネシア、セリア、酸化亜鉛及び酸化リン並びにこれらの２種以上の組み合わせからなる複合酸化物から選択される少なくとも一種の無機酸化物が用いられる。中でも、水素化異性化触媒の異性化選択性が更に向上するとの観点から、シリカ、アルミナが好ましく、アルミナがより好ましい。また、上記「これらの２種以上の組み合わせからなる複合酸化物」とは、アルミナ、シリカ、チタニア、ボリア、ジルコニア、マグネシア、セリア、酸化亜鉛、及び酸化リンのうちの少なくとも２種の成分からなる複合酸化物であるが、複合酸化物を基準として５０質量％以上のアルミナ成分を含有するアルミナを主成分とする複合酸化物が好ましく、中でもアルミナ−シリカがより好ましい。
【００３６】
上記組成物におけるイオン交換ゼオライトと無機酸化物との配合比率は、イオン交換ゼオライトの質量：無機酸化物の質量の比として、好ましくは１０：９０〜９０：１０、より好ましくは３０：７０〜８５：１５である。この比が１０：９０よりも小さい場合には、水素化異性化触媒の活性が充分ではなくなる傾向にあるため好ましくない。一方、上記比が９０：１０を超える場合には、組成物を成型及び焼成して得られる担体の機械的強度が充分ではなくなる傾向にあるため好ましくない。
【００３７】
イオン交換ゼオライトに上記の無機酸化物を配合する方法は特に限定されないが、例えば両者の粉末に適量の水等の液体を添加して粘ちょうな流体とし、これをニーダー等により混練する等の通常行われる方法を採用することができる。
【００３８】
上記イオン交換ゼオライトと上記無機酸化物とを含む組成物或いはそれを含む粘ちょうな流体は、押出成型等の方法により成型され、好ましくは乾燥されて粒子状の成型体となる。成型体の形状としては特に限定されないが、例えば、円筒状、ペレット状、球状、三つ葉・四つ葉形の断面を有する異形筒状等が挙げられる。成型体の大きさは特に限定されないが、取り扱いの容易さ、反応器への充填密度等の観点から、例えば長軸が１〜３０ｍｍ、短軸が１〜２０ｍｍ程度であることが好ましい。
【００３９】
本実施形態においては、上記のようにして得られた成型された成型体を、Ｎ２雰囲気下、２５０〜３５０℃の温度で加熱して担体前駆体とすることが好ましい。加熱時間については、０．５〜１０時間が好ましく、１〜５時間がより好ましい。
【００４０】
本実施形態において、上記加熱温度が２５０℃より低い場合は、有機テンプレートが多量に残留し、残留したテンプレートによってゼオライト細孔が閉塞する。異性化活性点は細孔ポアマウス付近に存在すると考えられており、上記の場合、細孔閉塞によって反応基質が細孔内へ拡散できなくなり、活性点が被覆されて異性化反応が進行しにくくなり、ノルマルパラフィンの転化率が充分に得られにくくなる傾向にある。一方、加熱温度が３５０℃を超える場合には、得られる水素化異性化触媒の異性化選択性が充分に向上しない。
【００４１】
成型体を加熱して担体前駆体とするときの下限温度は２８０℃以上が好ましい。また、上限温度は３３０℃以下が好ましい。
【００４２】
本実施形態では、上記成型体に含まれる有機テンプレートの一部が残留するように上記混合物を加熱することが好ましい。具体的には、後述の金属担持後の焼成を経て得られる水素化異性化触媒の単位質量当りのミクロ細孔容積が０．０２〜０．１１ｃｃ／ｇであり、当該触媒に含有されるゼオライトの単位質量当りのミクロ細孔容積が０．０４〜０．１２ｃｃ／ｇとなるように加熱条件を設定することが好ましい。
【００４３】
次に、上記担体前駆体に白金塩及び／又はパラジウム塩を含ませた触媒前駆体を、分子状酸素を含む雰囲気下、３５０〜４００℃、好ましくは３８０〜４００℃、より好ましくは４００℃の温度で焼成して、ゼオライトを含む担体に白金及び／又はパラジウムが担持された水素化異性化触媒を得る。なお、「分子状酸素を含む雰囲気下」とは、酸素ガスを含む気体、中でも好ましくは空気と接触することを意味する。焼成の時間は、０．５〜１０時間であることが好ましく、１〜５時間であることがより好ましい。
【００４４】
白金塩としては、例えば、塩化白金酸、テトラアンミンジニトロ白金、ジニトロアミノ白金、テトラアンミンジクロロ白金などが挙げられる。塩化物塩は反応時に塩酸が発生して装置腐食の恐れがあるため、塩化物塩以外で白金が高分散する白金塩であるテトラアンミンジニトロ白金が好ましい。
【００４５】
パラジウム塩としては、例えば、塩化パラジウム、テトラアンミンパラジウム硝酸塩、ジアミノパラジウム硝酸塩などが挙げられる。塩化物塩は反応時に塩酸が発生して装置腐食の恐れがあるため、塩化物塩以外でパラジウムが高分散するパラジウム塩であるテトラアンミンパラジウム硝酸塩が好ましい。
【００４６】
本実施形態に係るゼオライトを含む担体における活性金属の担持量は、担体の質量を基準として、０．００１〜２０質量％が好ましく、０．０１〜５質量％がより好ましい。担持量が０．００１質量％未満の場合には、所定の水素化／脱水素機能を付与することが困難となる。一方、担持量が２０質量％を超える場合には、当該活性金属上での炭化水素の分解による軽質化が進行しやすくなり、目的とする留分の収率が低下する傾向にあり、さらには触媒コストの上昇を招く傾向にあるため好ましくない。
【００４７】
また、本実施形態に係る水素化異性化触媒が含イオウ化合物及び／又は含窒素化合物を多く含む炭化水素油の水素化異性化に用いられる場合、触媒活性の持続性の観点から、活性金属として、ニッケル−コバルト、ニッケル−モリブデン、コバルト−モリブデン、ニッケル−モリブデン−コバルト、ニッケル−タングステン−コバルト等の組み合わせを含むことが好ましい。これらの金属の担持量は、担体の質量を基準として、０．００１〜５０質量％が好ましく、０．０１〜３０質量％がより好ましい。
【００４８】
本実施形態では、上記担体前駆体に残留させた有機テンプレートが残留するように上記触媒前駆体を焼成することが好ましい。具体的には、得られる水素化異性化触媒の単位質量当りのミクロ細孔容積が０．０２〜０．１１ｃｃ／ｇであり、当該触媒に含有されるゼオライトの単位質量当りのミクロ細孔容積が０．０４〜０．１２ｃｃ／ｇとなるように加熱条件を設定することが好ましい。
【００４９】
水素化異性化触媒の単位質量当りのミクロ細孔容積は、窒素吸着測定と呼ばれる方法にて算出される。すなわち、触媒について、液体窒素温度（−１９６℃）で測定した窒素の物理吸着脱離等温線を解析、具体的には、液体窒素温度（−１９６℃）で測定した窒素の吸着等温線をｔ−ｐｌｏｔ法により解析することにより、触媒の単位質量当りのミクロ細孔容積が算出される。また、触媒に含有されるゼオライトの単位質量当りのミクロ細孔容積についても、上記の窒素吸着測定により算出される。
【００５０】
触媒に含有されるゼオライトの単位質量当りのミクロ細孔容積ＶＺは、例えば、バインダーがミクロ細孔容積を有していない場合、水素化異性化触媒の単位質量当りのミクロ細孔容積の値Ｖｃと、触媒におけるゼオライトの含有割合Ｍｚ（質量％）から下記式に従って算出することができる。
ＶＺ＝Ｖｃ／Ｍｚ×１００
【００５１】
本発明に係る水素化異性化触媒は、上記の焼成処理に続いて、好ましくは水素化異性化の反応を行う反応器に充填後に還元処理されたものであることが好ましい。具体的には、分子状水素を含む雰囲気下、好ましくは水素ガス流通下、好ましくは２５０〜５００℃、より好ましくは３００〜４００℃にて、０．５〜５時間程度の還元処理が施されたものであることが好ましい。このような工程により、炭化水素油の脱蝋に対する高い活性をより確実に触媒に付与することができる。
【００５２】
また本実施形態において第１の触媒として、１０員環一次元状細孔構造を有するゼオライト、及びバインダーを含む担体と、該担体に担持された白金及び／又はパラジウムと、を含有し、触媒の単位質量当りのミクロ細孔容積が０．０２〜０．１１ｃｃ／ｇである水素化異性化触媒であって、上記ゼオライトは、有機テンプレートを含有し１０員環一次元状細孔構造を有する有機テンプレート含有ゼオライトを、アンモニウムイオン及び／又はプロトンを含む溶液中でイオン交換して得られるイオン交換ゼオライトに由来するものであり、触媒に含有されるゼオライトの単位質量当りのミクロ細孔容積が０．０４〜０．１２ｃｃ／ｇである水素化異性化触媒を用いることができる。
【００５３】
上記の水素化異性化触媒は、上述した方法により製造することができる。触媒の単位質量当りのミクロ細孔容積及び触媒に含有されるゼオライトの単位質量当りのミクロ細孔容積は、イオン交換ゼオライトとバインダーとが含まれる混合物におけるイオン交換ゼオライトの配合量、当該混合物のＮ２雰囲気下での加熱条件、触媒前駆体の分子状酸素を含む雰囲気下での加熱条件を適宜調整することより上記範囲内にすることができる。
【００５４】
本実施形態の第２の触媒としては、１０員環一次元状細孔構造を有するゼオライトを含む担体と、該担体に担持された白金及び／又はパラジウムと、を有し、白金及び／又はパラジウムの総担持量が金属原子換算で担体１００質量部に対して０．０５〜０．４質量部である触媒が用いられる。
【００５５】
本実施形態おいては、反応中に生成する不安定物質の水素添加による安定化が不十分となり、コーク生成速度が速くなることで触媒失活が早まるのを防ぐ目的で、白金及び／又はパラジウムの総担持量は金属原子換算で担体１００質量部に対して０．０５質量部以上であり、好ましくは０．０８質量部以上である。一方、曇り物質除去反応が抑制されるのを防ぐ目的で、白金及び／又はパラジウムの総担持量は金属原子換算で担体１００質量部に対して０．４質量部以下であり、好ましくは０．２質量部以下である。
【００５６】
上記の触媒を構成するゼオライトは、水熱合成された後のゼオライトを、例えば、分子状酸素を含む雰囲気下に５５０℃程度以上の温度にて焼成することにより得られる。この温度は、有機テンプレートを十分に燃焼し除去するために選択されるものである。そして、この焼成の後、イオン交換、金属成分の担持、焼成による賦活を行うことにより、第２の触媒を得ることができる。
【００５７】
第２の触媒の担体は、バインダーを含有することができる。バインダーとしては、無機酸化物が挙げられ、具体的には、アルミナ、シリカ、チタニア、ボリア、ジルコニア、マグネシア、セリア、酸化亜鉛及び酸化リン並びにこれらの２種以上の組み合わせからなる複合酸化物から選択される少なくとも一種の無機酸化物を用いることができる。中でも、パラフィン分解活性抑制の観点から、シリカ、アルミナが好ましく、アルミナがより好ましい。また、触媒の圧壊強度を保つ観点から、複合酸化物を基準として５０質量％以上のアルミナ成分を含有するアルミナを主成分とする複合酸化物が好ましく、中でもアルミナ−シリカがより好ましい。
【００５８】
本実施形態に係る第２の触媒の担体におけるゼオライトと無機酸化物との配合比率は、ゼオライトの質量：無機酸化物の質量の比として、好ましくは１０：９０〜９０：１０、より好ましくは３０：７０〜８５：１５である。この比が１０：９０よりも小さい場合には、触媒活性が充分ではなくなる傾向にあるため好ましくない。一方、上記比が９０：１０を超える場合には、担体の機械的強度が充分ではなくなる傾向にあるため好ましくない。
【００５９】
本実施形態においては、第１の触媒層を構成する第１の触媒の容積Ｖ１と第２の触媒層を構成する第２の触媒の容積Ｖ２との比Ｖ１／Ｖ２が、７０／３０〜９０／１０である。上記比が７０／３０よりも小さい、すなわち、第１の触媒の容積Ｖ１が少なすぎると、潤滑油の流動点を十分低くすることができず、一方、上記比が９０／１０よりも大きい、すなわち、第２の触媒の容積Ｖ２が少なすぎると、曇り点悪化物質の除去が十分でなくなる。所定の流動点と曇り点を両立しながら潤滑油の収率を維持する観点から、Ｖ１／Ｖ２は、２．６〜７．３が好ましく、３．０〜５．７がより好ましい。
【００６０】
また本実施形態においては、例えば、反応塔１０が有する第１の触媒層及び第２の触媒層を流れ方向に垂直な平面で切断したときの断面積が切断位置によらず一定である場合、図１に示される第１の触媒層の厚みＤ１と第２の触媒層の厚みＤ２との比［Ｄ１／Ｄ２］を７０／３０〜９０／１０の範囲内とすることができ、２．６〜７．３の範囲内とすることが好ましく、３．０〜５．７の範囲内とすることがより好ましい。
【００６１】
反応塔１０での水素化処理は、次のような反応条件下で行うことができる。水素分圧としては、１〜２０ＭＰａが挙げられるが、３〜１５ＭＰａが好ましい。原料油の液空間速度（ＬＨＳＶ）としては、０．１〜５ｈ−１が挙げられるが、１〜３ｈ−１が好ましい。水素／油比としては、１００〜１５００ＮＬ／Ｌが挙げられ、２００〜１０００ＮＬ／Ｌが好ましい。
【００６２】
また、水素化処理における反応温度としては、２００〜４００℃が挙げられるが、２５０〜３８０℃が好ましく、３００〜３５０℃がより好ましい。
【００６３】
本実施形態においては、粘度指数及び流動点に優れた潤滑油基油を得る観点から、下記式（Ｉ）で定義されるノルマルパラフィンの転化率が１００質量％となる条件で原料油を水素化処理することが好ましい。
ノルマルパラフィンの転化率（％）＝［１−（水素化処理後に得られる生成油１００質量部に含まれる炭素数２１以上のノルマルパラフィンの総質量部）／（水素化処理前の原料油１００質量部に含まれる炭素数２１以上のノルマルパラフィンの総質量部）］×１００
【００６４】
本明細書において、異性化とは炭素数（分子量）が変化することなく、分子構造のみ変化する反応をいい、分解とは炭素数（分子量）の低下を伴う反応をいう。異性化反応を利用した接触脱蝋反応においては、原料油の炭化水素及び異性化生成物の分解がある程度起きても、その生成物の炭素数（分子量）が、目的とする基油を構成することが許容される所定の範囲内に収まればよく、分解生成物が基油の構成成分となっていてもよい。
【００６５】
図１に示される反応塔１０では被処理物をダウンフローで供給するが、必要に応じて第１の触媒層１２及び第２の触媒層１４の順序を逆にし、アップフローで供給することもできる。この場合、生成油は反応塔１０の塔頂部から第１蒸留塔１５へと移送される。
【００６６】
また、本実施形態においては、２段の触媒層を備える反応塔１０の代わりに３段以上の触媒層を備える反応塔を用いて水素化処理を実施してもよい。この場合、第１の触媒の総容積と第２の触媒の総容積とが上記の比を満足するように各触媒層が充填されていればよい。
【００６７】
反応塔１０において実施される水素化処理には、水素化分解及び水素化異性化の双方が包含される。また、水素化分解と水素化異性化の両反応が複雑に絡み合いながら進行する場合も含まれる。なお、分解とは分子量の低下を伴う化学反応を意味し、異性化とは分子量及び分子を構成する炭素数を維持したまま、炭素骨格の異なる他の化合物への転換を意味する。
【００６８】
第１蒸留塔１５及び第２蒸留塔２０としては、公知の蒸留塔を使用できる。
【００６９】
第１蒸留塔１５では常圧蒸留によって、反応塔１０から得られる生成油が、例えば、軽質留分（ナフサ、灯軽油留分）と潤滑油留分に分留される。軽質留分（ナフサ、灯軽油留分）はそれぞれ第１蒸留塔１５に接続されたラインＬ４及びＬ５から回収できる。潤滑油留分は、第１蒸留塔１５の塔底に接続されたラインＬ６から第２蒸留塔２０に供給され、第２蒸留塔２０において減圧蒸留される。
【００７０】
蒸留塔２０では、潤滑油留分が、例えば、７０Ｐａｌｅ（沸点３３０〜４１０℃の留分）、ＳＡＥ−１０（沸点４１０〜４７０℃の留分）、ＳＡＥ−２０（沸点４７０〜５２０℃の留分）、ＳＡＥ−３０（沸点５２０〜５６０℃の留分）、ブライトストック（沸点５６０℃以上の留分）のように所望の留分に分別される。これらの留分は、例えば、第２蒸留塔２０に接続されたラインＬ８〜Ｌ１０から回収できる。
【００７１】
上記の潤滑油基油の製造装置１００によれば、曇り点が十分改善された重質な潤滑油基油を得ることができる。
【００７２】
図２は、本発明に係る潤滑油基油の製造方法が実施される炭化水素油製造装置の他の例を示すフロー図である。図２に示される潤滑油基油の製造装置１１０は、潤滑油基油の製造装置１００における反応塔１０に代えて、移送ラインＬ８を介して直列に接続された２つの反応塔３０及び４０を備えていること以外は潤滑油基油の製造装置１００と同様の構成を有している。潤滑油基油の製造装置１１０では、反応塔３０が上述した第１の触媒層と同様の触媒層１６を備え、反応塔４０が上述した第２の触媒層と同様の触媒層１８を備えており、これら２つの反応塔３０及び４０によって原料油の水素化処理が実施される。
【００７３】
反応塔３０及び反応答４０での水素化処理は、次のような反応条件下で行うことができる。水素分圧としては、１〜２０ＭＰａが挙げられるが、３〜１５ＭＰａが好ましい。原料油の液空間速度（ＬＨＳＶ）としては、０．１〜５ｈ−１が挙げられるが、０．５〜３ｈ−１が好ましい。水素／油比としては、１００〜１５００ＮＬ／Ｌが挙げられ、２００〜１０００ＮＬ／Ｌが好ましい。
【００７４】
本実施形態においては、触媒層１６を構成する第１の触媒の容積Ｖ１と触媒層１８を構成する第２の触媒の容積Ｖ２との比Ｖ１／Ｖ２が、７０／３０〜９０／１０である。製造装置１００の場合と同様の理由から、Ｖ１／Ｖ２は、２．６〜７．３が好ましく、３．０〜５．７がより好ましい。
【００７５】
また本実施形態においては、例えば、反応塔３０が有する第１の触媒層及び反応塔４０が有する第２の触媒層を流れ方向に垂直な平面で切断したときの断面積が切断位置によらず一定である場合、図２に示される第１の触媒層の厚みＤ３と第２の触媒層の厚みＤ４との比［Ｄ３／Ｄ４］を７０／３０〜９０／１０の範囲内とすることができ、２．６〜７．３の範囲内とすることが好ましく、３．０〜５．７の範囲内とすることがより好ましい。
【００７６】
本実施形態に係る潤滑油基油の製造方法においては、上記水素化処理を経て得られる生成油を、例えば水素化仕上げ（ｈｙｄｒｏｆｉｎｉｓｈｉｎｇ）によって、更に処理することができる。水素化仕上げは、一般的に、水素存在下、担持金属水素化触媒（例えば、白金および／またはパラジウムが担持されたアルミナ等）に被仕上げ物を接触させることにより実施できる。このような水素化仕上げを行うことにより、生成油の色相、酸化安定性等が改良され、製品の品質を向上させることができる。水素化仕上げは、上記第１の触媒及び第２の触媒が含まれるラインとは別の反応設備において実施してもよいが、反応器内に設けられた本発明に係る第２の触媒を含んでなる第２の触媒層の下流側に水素化仕上げ用の触媒層を設けて行ってもよい。
【実施例】
【００７７】
［触媒の製造］
（製造例１）
＜ＺＳＭ−２２ゼオライトの製造＞
Ｓｉ／Ａｌ比が４５である結晶性アルミノシリケートからなるＺＳＭ−２２ゼオライト（以下、「ＺＳＭ−２２」ということがある。）を以下の手順で水熱合成により製造した。
【００７８】
まず、下記の４種類の水溶液を調製した。
溶液Ａ：１．９４ｇの水酸化カリウムを６．７５ｍＬのイオン交換水に溶解したもの。
溶液Ｂ：１．３３ｇの硫酸アルミニウム１８水塩を５ｍＬのイオン交換水に溶解したもの。
溶液Ｃ：４．１８ｇの１，６−ヘキサンジアミン（有機テンプレート）を３２．５ｍＬのイオン交換水にて希釈したもの。
溶液Ｄ：１８ｇのコロイダルシリカ（Ｇｒａｃｅ  Ｄａｖｉｓｏｎ社製Ｌｕｄｏｘ  ＡＳ−４０）を３１ｍＬのイオン交換水にて希釈したもの。
【００７９】
次に、溶液Ａを溶液Ｂに加え、アルミニウム成分が完全に溶解するまで攪拌を行った。
この混合溶液に溶液Ｃを加えた後、室温にて激しく攪拌しながら、溶液Ａ、Ｂ、Ｃの混合物を溶液Ｄに注入した。更に、ここへ結晶化を促進する「種結晶」として、別途合成され、合成後に何ら特別な処理が行われていないＺＳＭ−２２の粉末を０．２５ｇ添加し、ゲル状物を得た。
【００８０】
上記の操作にて得たゲル状物を、内容積１２０ｍＬのステンレス鋼製オートクレーブ反応器に移し、１５０℃のオーブン中で６０時間、約６０ｒｐｍの回転速度でオートクレーブ反応器をタンブリング装置上で回転させ、水熱合成反応を行った。反応終了後、反応器を冷却後開放し、６０℃の乾燥器中で一夜乾燥して、Ｓｉ／Ａｌ比が４５であるＺＳＭ−２２を得た。
【００８１】
＜有機テンプレートを含有するＺＳＭ−２２のイオン交換＞
上記で得られたＺＳＭ−２２について、以下の操作によりアンモニウムイオンを含む水溶液でイオン交換処理を行った。
【００８２】
上記にて得られたＺＳＭ−２２をフラスコ中に取り、ＺＳＭ−２２ゼオライト１ｇ当り１００ｍＬの０．５Ｎ−塩化アンモニウム水溶液を加え、６時間加熱環流した。これを室温まで冷却した後、上澄み液を除去し、結晶性アルミノシリケートをイオン交換水で洗浄した。ここに、上記と同量の０．５N−塩化アンモニウム水溶液を再び加え、１２時間加熱環流した。
【００８３】
その後、固形分をろ過により採取し、イオン交換水で洗浄し、６０℃の乾燥器中で一晩乾燥して、イオン交換されたＮＨ４型ＺＳＭ−２２を得た。このＺＳＭ−２２は、有機テンプレートを含んだ状態でイオン交換されたものである。
【００８４】
＜バインダー配合、成型、焼成＞
上記で得たＮＨ４型ＺＳＭ−２２と、バインダーであるアルミナとを質量比７：３にて混合し、ここに少量のイオン交換水を添加して混錬した。得られた粘ちょうな流体を押出成型機に充填、成型し、直径約１．６ｍｍ、長さ約１０ｍｍの円筒状の成型体を得た。この成型体を、Ｎ２雰囲気下、３００℃にて３時間加熱して、担体前駆体を得た。
【００８５】
＜白金担持、焼成＞
テトラアンミンジニトロ白金［Ｐｔ（ＮＨ３）４］（ＮＯ３）２を、担体前駆体のあらかじめ測定した吸水量に相当するイオン交換水に溶解して含浸溶液を得た。この溶液を、上記の担体前駆体に初期湿潤法により含浸し、ＺＳＭ−２２ゼオライトの質量に対して、０．３質量％の白金量となるように担持を行った。次に、得られた含浸物（触媒前駆体）を６０℃の乾燥中で一晩乾燥した後、空気流通下、４００℃で３時間焼成して、水素化異性化触媒Ｅ−１を得た。
【００８６】
更に、得られた水素化異性化触媒の単位質量当りのミクロ細孔容積を以下の方法で算出した。まず、水素化異性化触媒に吸着した水分を除去するため、１５０℃、５時間の真空排気する前処理を行った。この前処理後の水素化異性化触媒について、日本ベル（株）社製  ＢＥＬＳＯＲＰ−ｍａｘを使用して液体窒素温度（−１９６℃）で窒素吸着測定を行った。そして、測定された窒素の吸着等温線をｔ−ｐｌｏｔ法にて解析し、水素化異性化触媒の単位質量当りのミクロ細孔容積（ｃｃ／ｇ）を算出した。
【００８７】
更に、触媒に含有されるゼオライトの単位質量当りのミクロ細孔容積ＶＺを下記式に従って算出した。なお、バインダーとして用いたアルミナについて上記と同様に窒素吸着測定を行ったところ、アルミナがミクロ細孔を有さないことが確認された。
ＶＺ＝Ｖｃ／Ｍｚ×１００
式中、Ｖｃは水素化異性化触媒の単位質量当りのミクロ細孔容積を示し、Ｍｚは触媒に含有されるゼオライトの含有割合（質量％）を示す。
【００８８】
水素化異性化触媒Ｅ−１の単位質量当りのミクロ細孔容積は、０．０５５ｃｃ／ｇであり、触媒に含有されるゼオライトの単位質量当りのミクロ細孔容積は、０．０７９ｃｃ／ｇであった。
【００８９】
（製造例２）
まず、製造例１と同様にして、Ｓｉ／Ａｌ比が４５であるＺＳＭ−２２を得た。ＺＳＭ−２２を石英管炉に充填し、窒素気流下、加熱して５℃／分の速度で４００℃まで昇温し、そのまま６時間保持した。その後、流通する気体を酸素ガスに切替え、５℃／分の速度でさらに５５０℃まで昇温し、そのまま５５０℃にて一晩保持した。
【００９０】
焼成したＺＳＭ−２２を室温まで冷却した後、これをフラスコに移し、０．５Ｍ  塩化アンモニウム水溶液を加えて一晩加熱環流し、イオン交換を行った。イオン交換終了後、ろ過により固形分を採取し、イオン交換水により洗浄し、６０℃の乾燥器中で一晩乾燥して、ＮＨ４型ＺＳＭ−２２を得た。
【００９１】
上記で得たＮＨ４型ＺＳＭ−２２と、バインダーであるアルミナとを質量比７：３にて混合し、ここに少量のイオン交換水を添加して混錬した。得られた粘ちょうな流体を押出成型機に充填、成型し、直径約１．６ｍｍ、長さ約１０ｍｍの円筒状の成型体を得た。この成型体を、Ｎ２雰囲気下、３００℃にて３時間加熱して、担体前駆体を得た。
【００９２】
上記で得られた担体前駆体に対して、以下の方法により白金及びパラジウムの担持を行った。
【００９３】
まず、テトラアンミンジニトロ白金（ＩＩ）及びテトラアンミンジニトロパラジウムを最小限の量のイオン交換水に溶解した。この溶液を、上記の担体前駆体に初期湿潤法により含浸し、ＺＳＭ−２２の質量に対して０．１質量％の白金量及び０．３質量％のパラジウム量となるように担持を行った。次に、これらを、６０℃の乾燥器中で一晩乾燥した後、空気流通下、４００℃で３時間焼成して、打錠成形により円盤状に成形し、さらに粗く粉砕し、篩い分けにより最大粒径１２５〜２５０μｍの不定形の粒状体とした。こうして触媒Ｅ−２を得た。
【００９４】
（製造例３）
白金及びパラジウムの担持量をそれぞれ０．１質量％及び０．１質量％としたこと以外は製造例２と同様にして、触媒Ｅ−３を得た。
【００９５】
（製造例４）
白金及びパラジウムの担持量をそれぞれ０．１質量％及び０．２質量％としたこと以外は製造例２と同様にして、触媒Ｅ−４を得た。
【００９６】
（製造例５）
白金及びパラジウムの担持量をそれぞれ０．０１質量％及び０．０１質量％としたこと以外は製造例２と同様にして、触媒Ｅ−５を得た。
【００９７】
［原料油］
以下の原料油を用意した。
Ｒ−１：ＦＴ合成油の減圧蒸留塔底油（沸点５６０℃以上、炭素数２１以上の炭化水素の含有割合：１００質量％）
Ｒ−２：中東原油の減圧蒸留塔底油をプロパン脱瀝工程でアスファルトを除いた脱アスファルト油（沸点５５０℃以上、炭素数２１以上の炭化水素の含有割合：１００質量％）
Ｒ−３：上記Ｒ−１と上記Ｒ−２とを容量比Ｒ−１／Ｒ−２＝５０／５０で混合した混合油。
【００９８】
［潤滑油基油の製造］
（実施例１）
固定床反応器の上流側（上層）に触媒Ｅ−１を８０ｍｌ、下流側（下層）に触媒Ｅ−２を２０ｍｌそれぞれ充填し、反応器内に２層構成の触媒層を設けた。
【００９９】
次に、反応器の塔頂（触媒層の上層側）より、原料油としてＲ−１をＬＨＳＶ：１．０ｈ−１で供給して、水素気流下、水素圧力５ＭＰａ、反応温度３３１℃で水素化処理した。
【０１００】
生成油を蒸留して沸点５５０℃以上の留分を得た。この留分の粘度指数は１５９、流動点は−１５℃、曇り点は−１０℃であった。また、この留分の原料油に対する収率は８０質量％であった。
【０１０１】
なお、粘度指数、流動点及び曇り点はそれぞれＪＩＳ  Ｋ２２８３で規定する粘度指数算出方法、ＪＩＳ  Ｋ２２６９で規定する流動点試験方法、ＪＩＳ  Ｋ２２６９で規定する曇り点試験方法に従って測定した。
【０１０２】
（実施例２）
固定床反応器の上流側（上層）に触媒Ｅ−１を９０ｍｌ、下流側（下層）に触媒Ｅ−３を１０ｍｌそれぞれ充填し、反応器内に２層構成の触媒層を設けた。
【０１０３】
次に、反応器の塔頂（触媒層の上層側）より、原料油としてＲ−１をＬＨＳＶ：１．０ｈ−１で供給して、水素気流下、水素圧力５ＭＰａ、反応温度３２１℃で水素化処理した。
【０１０４】
生成油を蒸留して沸点５５０℃以上の留分を得た。この留分の粘度指数は１５９、流動点は−１５℃、曇り点は−４℃であった。また、この留分の原料油に対する収率は７８質量％であった。
【０１０５】
（実施例３）
固定床反応器の上流側（上層）に触媒Ｅ−１を７０ｍｌ、下流側（下層）に触媒Ｅ−４を３０ｍｌそれぞれ充填し、反応器内に２層構成の触媒層を設けた。
【０１０６】
次に、反応器の塔頂（触媒層の上層側）より、原料油としてＲ−１をＬＨＳＶ：１．０ｈ−１で供給して、水素気流下、水素圧力５ＭＰａ、反応温度３１８℃で水素化処理した。
【０１０７】
生成油を蒸留して沸点５５０℃以上の留分を得た。この留分の粘度指数は１５８、流動点は−１５℃、曇り点は−１３℃であった。また、この留分の原料油に対する収率は７４質量％であった。
【０１０８】
（実施例４）
固定床反応器の上流側（上層）に触媒Ｅ−１を８０ｍｌ、下流側（下層）に触媒Ｅ−２を２０ｍｌそれぞれ充填し、反応器内に２層構成の触媒層を設けた。
【０１０９】
次に、反応器の塔頂（触媒層の上層側）より、原料油としてＲ−２をＬＨＳＶ：１．０ｈ−１で供給して、水素気流下、水素圧力１０ＭＰａ、反応温度３４１℃で水素化処理した。
【０１１０】
生成油を蒸留して沸点５５０℃以上の留分を得た。この留分の粘度指数は１１０、流動点は−１２．５℃、曇り点は−１０℃であった。また、この留分の原料油に対する収率は７９質量％であった。
【０１１１】
（実施例５）
固定床反応器の上流側（上層）に触媒Ｅ−１を８０ｍｌ、下流側（下層）に触媒Ｅ−２を２０ｍｌそれぞれ充填し、反応器内に２層構成の触媒層を設けた。
【０１１２】
次に、反応器の塔頂（触媒層の上層側）より、原料油としてＲ−３をＬＨＳＶ：１．５ｈ−１で供給して、水素気流下、水素圧力１０ＭＰａ、反応温度３４５℃で水素化処理した。
【０１１３】
生成油を蒸留して沸点５５０℃以上の留分を得た。この留分の粘度指数は１３１、流動点は−１５℃、曇り点は−８℃であった。また、この留分の原料油に対する収率は８２質量％であった。
【０１１４】
（比較例１）
固定床反応器に触媒Ｅ−１のみを１００ｍｌ充填し、反応器内に１層構成の触媒層を設けた。
【０１１５】
次に、反応器の塔頂（触媒層の上層側）より、原料油としてＲ−１をＬＨＳＶ：１．０ｈ−１で供給して、水素気流下、水素圧力５ＭＰａ、反応温度３３０℃で水素化処理した。
【０１１６】
生成油を蒸留して沸点５５０℃以上の留分を得た。この留分の粘度指数は１５９、流動点は−１５℃、曇り点は１５℃であった。また、この留分の原料油に対する収率は６８質量％であった。
【０１１７】
（比較例２）
固定床反応器に触媒Ｅ−１のみを１００ｍｌ充填し、反応器内に１層構成の触媒層を設けた。
【０１１８】
次に、反応器の塔頂（触媒層の上層側）より、原料油としてＲ−２をＬＨＳＶ：１．０ｈ−１で供給して、水素気流下、水素圧力５ＭＰａ、反応温度３３１℃で水素化処理した。
【０１１９】
生成油を蒸留して沸点５５０℃以上の留分を得た。この留分の粘度指数は１０８、流動点は−１２．５℃、曇り点は６℃であった。また、この留分の原料油に対する収率は６２質量％であった。
【０１２０】
（比較例３）
固定床反応器の上流側（上層）に触媒Ｅ−１を９５ｍｌ、下流側（下層）に触媒Ｅ−２を５ｍｌそれぞれ充填し、反応器内に２層構成の触媒層を設けた。
【０１２１】
次に、反応器の塔頂（触媒層の上層側）より、原料油としてＲ−１をＬＨＳＶ：１．０ｈ−１で供給して、水素気流下、水素圧力５ＭＰａ、反応温度３１８℃で水素化処理した。
【０１２２】
生成油を蒸留して沸点５５０℃以上の留分を得た。この留分の粘度指数は１５９、流動点は−１５℃、曇り点は１０℃であった。また、この留分の原料油に対する収率は７６質量％であった。
【０１２３】
（比較例４）
固定床反応器の上流側（上層）に触媒Ｅ−１を８０ｍｌ、下流側（下層）に触媒Ｅ−５を２０ｍｌそれぞれ充填し、反応器内に２層構成の触媒層を設けた。
【０１２４】
次に、反応器の塔頂（触媒層の上層側）より、原料油としてＲ−１をＬＨＳＶ：１．０ｈ−１で供給して、水素気流下、水素圧力１０ＭＰａ、反応温度３４５℃で水素化処理した。
【０１２５】
生成油を蒸留して沸点５５０℃以上の留分を得た。この留分の粘度指数は１５７、流動点は−１５℃、曇り点は１４℃であった。また、この留分の原料油に対する収率は８１質量％であった。
【０１２６】
【表１】
0005759409.tif 000002
【０１２７】
表に示されるように、本発明に係る第１の触媒及び第２の触媒を所定の割合で積層した触媒層に原料油を通油して水素化処理を行うことにより、高い粘度指数と低い流動点を有するとともに曇り点が十分に低い潤滑油基油を得ることできる。
【符号の説明】
【０１２８】
１０，３０，４０…反応塔、１２…第１の触媒層、１４…第２の触媒層、１５…第１蒸留塔、１６…触媒層（第１の触媒層）、１８…触媒層（第２の触媒層）、２０…第２蒸留塔、１００，１１０…潤滑油基油製造装置。
【図１】
0005759409.tif 000003
【図２】
0005759409.tif 000004